(57)【要約】  【課題】  早い昇温速度の熱処理においても寸法安定性に優れ、また、曲げ強さと濃度とのバランスに優れた鉛筆芯を提供すること。  【解決手段】  少なくとも結合材と体質材とを主材として使用し、混練した原材料を細線状に押出成形後、焼成処理を施してなる鉛筆芯の製造方法において、前記結合材の一部としてレゾール型フェノール樹脂を使用することを特徴とする鉛筆芯の製造方法。  【選択図】  なし【特許請求の範囲】
【請求項１】
少なくとも結合材と体質材とを主材として使用し、混練した原材料を細線状に押出成形後、焼成処理を施してなる鉛筆芯の製造方法において、前記結合材の一部としてレゾール型フェノール樹脂を使用する鉛筆芯の製造方法。
【請求項２】
前記レゾール型フェノール樹脂以外の結合材が、ポリ塩化ビニル樹脂、ポリ塩化ビニリデン樹脂、ポリ酢酸ビニル樹脂、塩素化ポリエチレン樹脂、ポリビニルアルコール樹脂、ポリアクリルアミド樹脂、塩素化パラフィン樹脂、フラン樹脂、エポキシ樹脂、シリコーン樹脂、ブチルゴム、粘土から選ばれる１種もしくは２種以上である請求項１記載の鉛筆芯の製造方法。
【請求項３】
前記レゾール型フェノール樹脂が、結合材中の５重量％以上５０重量％以下である請求項１又は請求項２に記載の鉛筆芯の製造方法。
【発明の詳細な説明】
【技術分野】
【０００１】
本発明は、少なくとも結合材と体質材とを主材として使用し、混練した原材料を細線状に押出成形後、焼成処理を施してなる鉛筆芯の製造方法に関する。
【背景技術】
【０００２】
従来から鉛筆芯の曲げ強さと筆跡の濃度には逆相関関係、即ち、曲げ強さを向上させようとすると鉛筆芯が摩耗しづらくなり、その結果として筆跡の濃度が低下してしまい、逆に筆跡の濃度を高くしようとして崩れやすい芯などにすると曲げ強さが低下してしまうという関係がある。
この逆相関関係を改善させようと、様々な材料の使用が試みられている。結合材としては、粘土、天然樹脂、合成樹脂など、種々のものが用いられてきたが、最近ではポリ塩化ビニル樹脂、ポリ酢酸ビニル樹脂、ポリビニルアルコール樹脂などの熱可塑性樹脂、またはフラン樹脂、尿素樹脂などの熱硬化性樹脂を用いる方法が多く提供されている。しかしながら、ポリ塩化ビニル樹脂、ポリ酢酸ビニル樹脂、ポリビニルアルコール樹脂などの熱可塑性樹脂を用いる製造方法の場合には、樹脂自体の炭化収率が低く骨格形成に時間がかかるために、昇温速度の早い熱処理では得られる鉛筆芯の寸法安定性や曲げ強さが低くなってしまう。したがって、室温から約３００℃前後までの間を１０〜３０℃／時間という極めてゆっくりとした昇温速度で加熱して、焼成前に溶剤、可塑剤などを揮散させる不溶不融化処理が必要となる。また、フラン樹脂、エポキシ樹脂、シリコーン樹脂などの熱硬化性樹脂を用いる製造方法の場合には、樹脂自体の炭化収率が高く骨格形成が早いために、昇温速度の早い熱処理でも得られる鉛筆芯の寸法安定性や曲げ強さは高いので、前記の熱可塑性樹脂のようなゆっくりとした加熱処理は必要ない。しかしながら、熱硬化性樹脂には通常は樹脂を硬化させるための硬化剤が必要であり、その硬化剤が作用する温度になると急激な硬化反応が始まり、混練などの作業が充分にできなくなってしまうことがあるため、混練工程や押出成形工程などの熱がかかる工程においては材料の温度管理に熟練を要するといった欠点がある。その急激な硬化反応を抑制するために硬化剤を希釈して使用する方法（特許文献１）が提案されている。
【特許文献１】特開昭５５−１１２２８２号公報
【発明の開示】
【発明が解決しようとする課題】
【０００３】
特許文献１に記載されている発明では、結合材としてフラン樹脂を使用し、そのフラン樹脂に作用する硬化剤を希釈して使用しているため、確かに急激な硬化反応が起こるということはないが、曲げ強さが高いものとするには、芯状組成物を１１０℃以下の温度において、硬化度が少なくとも７０％に達するまでゆっくりと硬化させなければならず、その７０％の硬化度に達するまでに、約５０℃前後の温度で１０〜４０日間、約６０℃前後の温度で３〜１０日間かける必要があるものであった。
本発明は、結合材の一部としてレゾール型フェノール樹脂を使用することにより、従来よりも早い昇温速度の熱処理を施したとしても結合材の性能を充分に発揮させることができ、寸法安定性や曲げ強さに優れた鉛筆芯を得ることを可能にするものである。即ち、本発明は、熱処理時間が早くても寸法安定性に優れ、また、曲げ強さと濃度とのバランスに優れた鉛筆芯を提供することを目的とする。
【課題を解決するための手段】
【０００４】
本発明は、少なくとも結合材と体質材とを主材として使用し、混練した原材料を細線状に押出成形後、焼成処理を施してなる鉛筆芯の製造方法において、前記結合材の一部としてレゾール型フェノール樹脂を使用する鉛筆芯の製造方法を要旨とする。
【発明の効果】
【０００５】
本発明に係る鉛筆芯の製造方法において、結合材の一部としてレゾール型フェノール樹脂を使用することにより、混練工程や押出成形工程などの熱がかかる工程においても材料の温度管理に熟練を要することもなく、また、５０〜６０℃前後での長時間熱処理も必要とせず、従来よりも早い昇温速度の熱処理を施したとしても結合材の性能を充分に発揮させることができ、寸法安定性に優れ、曲げ強さと濃度とのバランスに優れた鉛筆芯を提供できる理由は次のように推測される。
即ち、本発明で使用するレゾール型フェノール樹脂は、硬化剤が不要で加熱処理のみで硬化する熱硬化性樹脂であるため、硬化剤を必要とするフラン樹脂のように硬化剤が作用する極めて短い温度領域での急激な硬化反応がなく、加熱温度の上昇に従って約１５０℃前後から硬化するため、混練工程や押出成形工程などの熱がかかる工程においても材料の温度管理が非常に簡便であり、５０〜６０℃前後での長時間熱処理といったことも必要としない。また、レゾール型フェノール樹脂の硬化する温度は、ポリ塩化ビニル樹脂、ポリ酢酸ビニル樹脂、ポリビニルアルコール樹脂などの熱可塑性樹脂が熱分解を開始する温度よりも低く、その硬化により３次元網目構造を形成し熱変形を起こしにくくなる。そして、樹脂自体の炭化収率が高いことと相まって、併用する結合材として、ゆっくりとした昇温速度の熱処理が必要な熱可塑性樹脂を選択し、従来よりも早い昇温速度の熱処理を施したとしても、レゾール型フェノール樹脂が硬化し成形物の骨格が形成された後に熱可塑性樹脂の熱分解が始まるため、成形物の寸法安定性を低下させることがなく、得られる鉛筆芯の寸法安定性が極めて高いものとなるのである。更に、硬化前の樹脂の分子量が一般に３００〜１０００程度と低いため、黒鉛、タルクなどの体質材との親和性に極めて富み、それらとの接着性が高く、また、熱可塑性樹脂に比べて耐衝撃性に優れる炭化物となるので、従来よりも早い昇温速度の熱処理を施したとしても曲げ強さが低下することがないのである。そして、熱硬化性樹脂の硬化剤として一般的に用いられているヘキサメチレンテトラミンは、有害汚染物質であるホルムアルデヒドの発生源となるため、その硬化剤が不要なレゾール型フェノール樹脂の選択は近年の環境問題を考慮した場合、非常に好ましい選択と言えるのである。
【発明を実施するための最良の形態】
【０００６】
以下、詳述する。
フェノール樹脂は、フェノールやクレゾール、レゾシノールなどのフェノール性水酸基を有する化合物にホルマリンなどのアルデヒド類を付加させて得られ、大きく分けてノボラック型とレゾール型の２種類がある。ノボラック型は酸性触媒で反応させたもので、それだけでは反応性がなく硬化剤と共に加熱することにより反応が進み硬化に至るもので、レゾール型はアルカリ触媒で反応させたもので、加熱することにより反応が進みノボラック型と同様に硬化至るものである。
本発明で使用するレゾール型フェノール樹脂の、既に上市されている具体的な市販品としては、大日本インキ化学工業（株）製のＰＺシリーズ、ＰＥシリーズ、住友ベークライト（株）製のＰＲシリーズ、昭和高分子（株）製のショウノールシリーズ、旭有機材工業（株）製のＨＰ３０００Ａなどが例示できる。これらは単独で用いても良く、また、２種以上を併用することもできる。このレゾール型フェノール樹脂の使用量は、使用する結合材全量に対して５〜５０重量％、好ましくは１０〜３０重量％にしておくと概ね良好である。５重量％未満の使用量であると、その効果が発現されにくく、また、５０重量％を超えると、樹脂自体の炭化収率が高いために体質材に対する比率と体質材との接着性が高くなり過ぎ、鉛筆芯としての筆記時に体質材が芯体から脱離しにくくなることで、筆跡濃度が薄くなってしまうためである。
【０００７】
レゾール型フェノール樹脂以外の使用材料としては、従来公知の材料を使用することができる。レゾール型フェノール樹脂以外の結合材としては、ポリ塩化ビニル樹脂、ポリ塩化ビニリデン樹脂、ポリ酢酸ビニル樹脂、塩素化ポリエチレン樹脂、ポリビニルアルコール樹脂、ポリアクリルアミド樹脂、塩素化パラフィン樹脂、フラン樹脂、尿素樹脂、ブチルゴムなどの有機結合材や粘土などの無機結合材などの中より選択された１種もしくは２種以上のものを例示できる。
レゾール型フェノール樹脂以外の結合材として、その他の熱硬化性樹脂を併用する場合には、その合計量が、使用する結合材全量に対して５０重量％を超えると、前述したように、樹脂自体の炭化収率が高いために体質材に対する比率と体質材との接着性が高くなり過ぎるため、５０重量％を超えないことが好ましい。
また、結合材全量に対するレゾール型フェノール樹脂の使用割合が高いほど、熱処理時の昇温速度を早くしても鉛筆芯の寸法安定性は高いものとなるが、使用割合が比較的高い場合には、併用する結合材として、ポリ塩化ビニル樹脂やポリ酢酸ビニル樹脂のように炭化収率の比較的低い熱可塑性樹脂を選択した方が、曲げ強さと濃度とのバランスに優れた鉛筆芯を得ることができる。
【０００８】
体質材としては、一般的な、鱗状黒鉛、鱗片状黒鉛、土状黒鉛、人造黒鉛、窒化ホウ素あるいはタルクなどの中より選択された１種もしくは２種以上のものを例示できる。
更に、必要に応じて、フタル酸ジオクチル、フタル酸ジブチル、リン酸トリクレジル、ジプロピレングリコールジベンゾエート、アジピン酸ジオクチル、プロピオンカーボネートなどの可塑剤、カーボンブラック、無定形シリカなどの充填材、ステアリン酸塩などの安定剤、ステアリン酸などの滑材、メチルエチルケトン、水などの溶剤などを適宜併用できる。
【０００９】
これらの材料をヘンシェルミキサーなどによる混合、ニーダー、３本ロールなどによる混練の後、細線状に押出成形し、空気中で室温から３００℃前後までの熱処理を施し、その後、不活性雰囲気中で８００℃〜１３００℃の焼成処理を施し、更に必要に応じて、シリコーン油、流動パラフィン、スピンドル油、スクワラン、α−オレフィンオリゴマー、パラフィンワックス、マイクロクリスタリンワックス、ポリエチレンワックス、モンタンワックス、カルナバワックスなどの適宜油状物を含浸させて鉛筆芯を製造する。尚、必要に応じて、顔料、染料などを適宜併用し、色鉛筆芯としても良い。
【実施例】
【００１０】
以下、実施例に基づき本発明を説明するが、本発明は実施例に限定されるものではない。
＜実施例１＞
ＰＺ−９０００（大日本インキ化学工業（株）製の、レゾール型フェノール樹脂）
１０重量部
ポリ塩化ビニル樹脂（結合材）                                  ４０重量部
黒鉛（体質材）                                                ７５重量部
ジオクチルフタレート（可塑剤）                                ２５重量部
ステアリン酸塩（安定剤）                                        ２重量部
ステアリン酸（滑材）                                            １重量部
カーボンブラック（充填材）                                      ２重量部
メチルエチルケトン（溶剤）                                    ５０重量部
上記材料をヘンシェルミキサーによる混合処理、３本ロールによる混練処理をした後、細線状に押出成形処理を施した。これらの処理において、１１０℃前後の熱がかかったが、材料の温度管理に特別な注意は必要なく、材料の硬化が起こることもなかった。次に、細線状物を空気中で室温から３００℃まで約５時間かけて昇温し、３００℃で約１時間保持する加熱処理をし、更に、密閉容器中で１０００℃を最高とする焼成処理を施し、冷却後、流動パラフィンを含浸させて、呼び径０．５のシャープペンシル用芯を得た。
【００１１】
＜実施例２＞
実施例１において、ＰＺ−９０００の使用量を１．５重量部、ポリ塩化ビニル樹脂の使用量を４８．５部に変えた以外、すべて実施例１と同様にして、呼び径０．５のシャープペンシル用芯を得た。
【００１２】
＜実施例３＞
実施例１において、ＰＺ−９０００の使用量を３重量部、ポリ塩化ビニル樹脂の使用量を４７部に変えた以外、すべて実施例１と同様にして、呼び径０．５のシャープペンシル用芯を得た。
【００１３】
＜実施例４＞
実施例１において、ＰＺ−９０００の使用量を２３．５重量部、ポリ塩化ビニル樹脂の使用量を２６．５部に変えた以外、すべて実施例１と同様にして、呼び径０．５のシャープペンシル用芯を得た。
【００１４】
＜実施例５＞
実施例１において、ＰＺ−９０００の使用量を２６．５重量部、ポリ塩化ビニル樹脂の使用量を２３．５部に変えた以外、すべて実施例１と同様にして、呼び径０．５のシャープペンシル用芯を得た。
【００１５】
＜実施例６＞
実施例１において、ＰＺ−９０００をＨＰ３０００Ａ（旭有機材工業（株）製の、レゾール型フェノール樹脂）に変えた以外、すべて実施例１と同様にして、呼び径０．５のシャープペンシル用芯を得た。
【００１６】
＜実施例７＞
実施例１において、ポリ塩化ビニル樹脂４０重量部をポリ酢酸ビニル樹脂３０重量部とエンパラ７０（味の素ファインテクノ（株）製の、塩素化パラフィン樹脂）１０重量部に変えた以外、すべて実施例１と同様にして、呼び径０．５のシャープペンシル用芯を得た。
【００１７】
＜比較例１＞
実施例１において、ＰＺ−９０００を使用せずに、ポリ塩化ビニル樹脂を５０重量部にした以外、すべて実施例１と同様にして、呼び径０．５のシャープペンシル用芯を得た。得られた鉛筆芯には所々に膨れが発生していた。
【００１８】
＜比較例２＞
比較例１において、室温から３００℃までの熱処理を、比較例１に比べて２倍の約１０時間かけて昇温した以外、すべて実施例１と同様にして、呼び径０．５のシャープペンシル用芯を得た。得られた鉛筆芯には膨れは発生していなかった。
【００１９】
＜比較例３＞
実施例１において、ＰＺ−９０００をＳＰ２４１ＤＫ（旭有機材工業（株）製の、ノボラック型フェノール樹脂）に変えて、その硬化剤としてヘキサメチレンテトラミン１重量部を使用した以外、すべて実施例１と同様にして、呼び径０．５のシャープペンシル用芯を得た。１１０℃前後の熱がかかった材料の混練作業の途中からフェノール樹脂の硬化が一部で始まったため、その後の押出成形において芯の押出し安定性が極めて低下した。得られた鉛筆芯には膨れの発生はなかったが、いびつ形状のものが多かった。
【００２０】
以上、各実施例及び比較例で得た鉛筆芯について、ＪＩＳ  Ｓ  ６００５に準じて曲げ強さと濃度を測定した。また、各例で得た鉛筆芯それぞれ３０本ずつの直径の標準偏差を求めた。その結果を表１に示す。
【００２１】
【表１】
2007302773.tif 000002